(57)【要約】【課題】  良好な保存安定性を有し、封止成形時において良好な流動性、硬化性を有し、かつ無鉛半田に対応する高温の半田処理によっても剥離やクラックが発生しない良好な耐半田性を有する半導体封止用エポキシ樹脂組成物を提供すること。【解決手段】  （Ａ）エポキシ樹脂、（Ｂ）硬化剤、（Ｃ）４置換ホスホニウム塩（ｃ１）、ホスホベタイン化合物（ｃ２）、及びホスフィン化合物とキノン化合物との付加物（ｃ３）から選ばれる１種、又は２種以上の４置換有機リン化合物、及び（Ｄ）フェニルシラン化合物を必須成分とすることを特徴とする半導体封止用エポキシ樹脂組成物、及びこれを用いて半導体素子を封止してなることを特徴とする半導体装置。【特許請求の範囲】
【請求項１】
（Ａ）エポキシ樹脂、（Ｂ）硬化剤、（Ｃ）４置換ホスホニウム塩（ｃ１）、ホスホベタイン化合物（ｃ２）、及びホスフィン化合物とキノン化合物との付加物（ｃ３）から選ばれる１種、又は２種以上の４置換有機リン化合物、及び（Ｄ）下記一般式（１）で表されるフェニルシラン化合物を含むことを特徴とする半導体封止用エポキシ樹脂組成物。
【化１】
2007161832.tif 000023
（ただし、上記一般式（１）において、Ｒ１、Ｒ２は水素又は炭素数４以下の炭化水素基でそれらは互いに同じでも異なっていてもよく、Ｒ３は水素又は炭素数１２以下の炭化水素基である。ａは１以上５以下の整数、ｂ、ｃは０以上３以下の整数である。）
【請求項２】
上記４置換ホスホニウム塩（ｃ１）が下記一般式（２）で表される化合物である請求項１記載の半導体封止用エポキシ樹脂組成物。
【化２】
2007161832.tif 000024
（ただし、上記一般式（２）において、Ｐはリン原子を表す。Ｒ１、Ｒ２、Ｒ３およびＲ４は置換もしくは無置換の芳香族基、又はアルキル基を表し、それらは互いに同じでも異なっていても良い。Ａはヒドロキシル基、カルボキシル基、チオール基から選ばれた官能基のいずれかを芳香環に少なくとも１つ有する芳香族有機酸のアニオンを表す。ＡＨはヒドロキシル基、カルボキシル基、チオール基から選ばれた官能基のいずれかを芳香環に少なくとも１つ有する芳香族有機酸を表す。ａ、ｂは１以上３以下の整数、ｃは０以上３以下の整数であり、かつａ＝ｂである。）
【請求項３】
上記ホスホベタイン化合物（ｃ２）が下記一般式（３）で表される化合物である請求項１記載の半導体封止用エポキシ樹脂組成物。
【化３】
2007161832.tif 000025
（ただし、上記一般式（３）において、Ｘは水素又は炭素数１以上３以下のアルキル基、Ｙは水素又はヒドロキシル基を表す。ｍ、ｎは１以上３以下の整数。）
【請求項４】
上記ホスフィン化合物とキノン化合物との付加物（ｃ３）が下記一般式（４）で表される化合物である請求項１記載の半導体封止用エポキシ樹脂組成物。
【化４】
2007161832.tif 000026
（ただし、上記一般式（４）において、Ｐはリン原子を表す。Ｒ１〜Ｒ３は置換又は非置換の炭素数１〜１２のアルキル基、或いは置換又は非置換の炭素数６〜１２のアリール基を示し、互いに同一でも異なっていてもよい。Ｒ４〜Ｒ６は水素原子又は炭素数１〜１２の炭化水素基を示し、互いに同一でも異なっていてもよく、Ｒ４とＲ５が結合して環状構造となっていてもよい。）
【請求項５】
前記（Ｄ）一般式（１）で表されるフェニルシラン化合物の配合量が、全エポキシ樹脂組成物中に０．０５重量％以上、０．５重量％以下である請求項１記載の半導体封止用エポキシ樹脂組成物。
【請求項６】
前記（Ａ）エポキシ樹脂が一般式（５）で表されるエポキシ樹脂である請求項１ないし請求項５のいずれかに記載の半導体封止用エポキシ樹脂組成物。
【化５】
2007161832.tif 000027
（ただし、上記一般式（５）において、ｎは平均値で、１〜１０の正数）
【請求項７】
前記（Ｂ）硬化剤が一般式（６）で表されるフェノール樹脂である請求項１ないし請求項６のいずれかに記載の半導体封止用エポキシ樹脂組成物。
【化６】
2007161832.tif 000028
（ただし、上記一般式（６）において、ｎは平均値で、１〜１０の正数）
【請求項８】
さらに無機質充填材（Ｅ）を含むものである請求項１ないし請求項７のいずれかに記載の半導体封止用エポキシ樹脂組成物。
【請求項９】
請求項１ないし請求項８のいずれかに記載のエポキシ樹脂組成物を混合及び／又は溶融混練してなる半導体封止用エポキシ樹脂成形材料。
【請求項１０】
請求項９に記載の半導体封止用エポキシ樹脂成形材料を用いて半導体素子を封止してなることを特徴とする半導体装置。
【発明の詳細な説明】
【技術分野】
【０００１】
本発明は、半導体封止用エポキシ樹脂組成物、及びこれを用いた半導体装置に関するものである。
【背景技術】
【０００２】
ＩＣ、ＬＳＩ等の半導体素子の封止方法として、エポキシ樹脂組成物の成形材料（以下、「エポキシ樹脂成形材料」ともいう。）による成形封止が低コスト、大量生産に適しており、採用されて久しく、信頼性の点でもエポキシ樹脂や硬化剤であるフェノール樹脂の改良により特性の向上が図られてきた。しかし、近年の電子機器の小型化、軽量化、高性能化の市場動向において、半導体の高集積化も年々進み、また半導体装置の表面実装化が促進されるなかで、半導体封止用エポキシ樹脂組成物への要求は益々厳しいものとなってきている。このため、従来からのエポキシ樹脂組成物では解決出来ない問題点も出てきている。
【０００３】
その最大の問題点は、表面実装の採用により半導体装置が半田浸漬或いは半田リフロー工程で急激に２００℃以上の高温にさらされ、吸湿した水分が爆発的に気化する際の応力により、半導体装置内、特に半導体素子、リードフレーム、インナーリード上の金メッキや銀メッキ等の各種メッキされた各接合部分とエポキシ樹脂組成物の硬化物の界面で剥離が生じたりして、信頼性が著しく低下する現象である。また、環境問題に端を発した有鉛半田から無鉛半田への移行に伴い、半田処理時の温度が高くなり、半導体装置中に含まれる水分の気化によって発生する爆発的な応力による耐半田性が、従来以上に大きな問題となってきている。
【０００４】
半田処理による信頼性低下を改善するために、エポキシ樹脂組成物中の無機充填材の充填量を増加させることで低吸湿化、高強度化、低熱膨張化を達成し耐半田性を向上させ、低溶融粘度の樹脂を使用して、成形時に低粘度で高流動性を維持させる手法がある（例えば、特許文献１参照。）。この手法を用いることにより耐半田性がかなり改良されるが、無機充填材の充填割合の増加と共に、流動性が犠牲になり、エポキシ樹脂成形材料がパッケージ内に十分に充填されず、空隙が生じやすくなる欠点があった。またメッキ部分とエポキシ樹脂組成物の硬化物との界面での剥離を防止する為、アミノシランやメルカプトシラン等の各種カップリング剤を添加して流動性と耐半田性の両立を図る手法も提案されている（例えば、特許文献２参照。）が、この方法でも十分に良好な結果をもたらす半導体封止用エポキシ樹脂組成物は得られるには至っていない。このようなことから、無機充填材の配合量を高めても流動性及び充填性を損なわず、信頼性を満足させる更なる技術が求められていた。
【０００５】
【特許文献１】特公平７−３７０４１号公報（第１〜９頁）
【特許文献２】特開平８−２５３５５５号公報（第２〜９頁）
【発明の開示】
【発明が解決しようとする課題】
【０００６】
本発明は、上記事情に鑑みてなされたものであり、その目的は、良好な保存安定性を有し、封止成形時において良好な流動性、硬化性を有し、かつ無鉛半田に対応する高温の半田処理によっても剥離やクラックが発生しない良好な耐半田性を有する半導体封止用エポキシ樹脂組成物、及び信頼性に優れた半導体装置を提供することにある。
【課題を解決するための手段】
【０００７】
本発明は、
［１］  （Ａ）エポキシ樹脂、（Ｂ）硬化剤、（Ｃ）４置換ホスホニウム塩（ｃ１）、ホスホベタイン化合物（ｃ２）、及びホスフィン化合物とキノン化合物との付加物（ｃ３）から選ばれる１種、又は２種以上の４置換有機リン化合物、及び（Ｄ）下記一般式（１）で表されるフェニルシラン化合物を含むことを特徴とする半導体封止用エポキシ樹脂組成物、
【化７】
2007161832.tif 000002
（ただし、上記一般式（１）において、Ｒ１、Ｒ２は水素又は炭素数４以下の炭化水素基でそれらは互いに同じでも異なっていてもよく、Ｒ３は水素又は炭素数１２以下の炭化水素基である。ａは１以上５以下の整数、ｂ、ｃは０以上３以下の整数である。）
【０００８】
［２］  上記４置換ホスホニウム塩（ｃ１）が下記一般式（２）で表される化合物である請求項１記載の半導体封止用エポキシ樹脂組成物、
【化８】
2007161832.tif 000003
（ただし、上記一般式（２）において、Ｐはリン原子を表す。Ｒ１、Ｒ２、Ｒ３およびＲ４は置換もしくは無置換の芳香族基、又はアルキル基を表し、それらは互いに同じでも異なっていても良い。Ａはヒドロキシル基、カルボキシル基、チオール基から選ばれた官能基のいずれかを芳香環に少なくとも１つ有する芳香族有機酸のアニオンを表す。ＡＨはヒドロキシル基、カルボキシル基、チオール基から選ばれた官能基のいずれかを芳香環に少なくとも１つ有する芳香族有機酸を表す。ａ、ｂは１以上３以下の整数、ｃは０以上３以下の整数であり、かつａ＝ｂである。）
【０００９】
［３］  上記ホスホベタイン化合物（ｃ２）が下記一般式（３）で表される化合物である請求項１記載の半導体封止用エポキシ樹脂組成物、
【化９】
2007161832.tif 000004
（ただし、上記一般式（３）において、Ｘは水素又は炭素数１以上３以下のアルキル基、Ｙは水素又はヒドロキシル基を表す。ｍ、ｎは１以上３以下の整数。）
【００１０】
［４］  上記ホスフィン化合物とキノン化合物との付加物（ｃ３）が下記一般式（４）で表される化合物である請求項１記載の半導体封止用エポキシ樹脂組成物、
【化１０】
2007161832.tif 000005
（ただし、上記一般式（４）において、Ｐはリン原子を表す。Ｒ１〜Ｒ３は置換又は非置換の炭素数１〜１２のアルキル基、或いは置換又は非置換の炭素数６〜１２のアリール基を示し、互いに同一でも異なっていてもよい。Ｒ４〜Ｒ６は水素原子又は炭素数１〜１２の炭化水素基を示し、互いに同一でも異なっていてもよく、Ｒ４とＲ５が結合して環状構造となっていてもよい。）
【００１１】
［５］  前記（Ｄ）一般式（１）で表されるフェニルシラン化合物の配合量が、全エポキシ樹脂組成物中に０．０５重量％以上、０．５重量％以下である第［１］項記載の半導体封止用エポキシ樹脂組成物、
［６］  前記（Ａ）エポキシ樹脂が一般式（５）で表されるエポキシ樹脂である第［１］項ないし第［５］項のいずれか記載の半導体封止用エポキシ樹脂組成物、
【化１１】
2007161832.tif 000006
（ただし、上記一般式（５）において、ｎは平均値で、１〜１０の正数）
【００１２】
［７］  前記（Ｂ）硬化剤が一般式（６）で表されるフェノール樹脂である第［１］項ないし第［６］項のいずれかに記載の半導体封止用エポキシ樹脂組成物、
【化１２】
2007161832.tif 000007
（ただし、上記一般式（６）において、ｎは平均値で、１〜１０の正数）
【００１３】
［８］  さらに無機質充填材（Ｅ）を含むものである第［１］項ないし第［７］項のいずれかに記載の半導体封止用エポキシ樹脂組成物、
［９］  第［１］項ないし第［８］項のいずれかに記載のエポキシ樹脂組成物を混合及び／又は溶融混練してなる半導体封止用エポキシ樹脂成形材料、
［１０］  第［９］項に記載の半導体封止用エポキシ樹脂成形材料を用いて半導体素子を封止してなることを特徴とする半導体装置、
である。
【発明の効果】
【００１４】
本発明に従うと、良好な保存安定性を有し、半導体素子等の封止成形時において良好な流動性、硬化性を有し、かつ無鉛半田に対応する高温の半田処理によっても剥離やクラックが発生しない良好な耐半田性を有する半導体封止用エポキシ樹脂組成物が得られるものである。
【発明を実施するための最良の形態】
【００１５】
本発明は、エポキシ樹脂、硬化剤、４置換有機リン化合物、及びフェニルシラン化合物を含むことにより、良好な保存安定性を有し、半導体素子等の封止成形時において良好な流動性、充填性を有し、かつ無鉛半田に対応する高温の半田処理によっても剥離やクラックが発生しない良好な耐半田性を有する半導体封止用エポキシ樹脂組成物が得られるものである。
以下、本発明について詳細に説明する。
【００１６】
本発明に用いるエポキシ樹脂（Ａ）は、１分子内にエポキシ基を２個以上有するモノマー、オリゴマー、ポリマー全般であり、その分子量、分子構造は特に限定するものではないが、例えば、ビフェニル型エポキシ樹脂、ビスフェノール型エポキシ樹脂、スチルベン型エポキシ樹脂、フェノールノボラック型エポキシ樹脂、クレゾールノボラック型エポキシ樹脂、トリフェノールメタン型エポキシ樹脂、アルキル変性トリフェノールメタン型エポキシ樹脂、トリアジン核含有エポキシ樹脂、ジシクロペンタジエン変性フェノール型エポキシ樹脂、フェノールアラルキル型エポキシ樹脂（フェニレン骨格、ビフェニレン骨格等を有する）等が挙げられ、これらは１種類を単独で用いても２種以上を併用しても差し支えない。
【００１７】
これらのエポキシ樹脂のうち、半導体装置における耐半田性等を考慮すると、ビフェニレン骨格を有するフェノールアラルキル型エポキシ樹脂が好ましく、更には下記一般式（５）で表されるエポキシ樹脂がより好ましい。
【化１３】
2007161832.tif 000008
（ただし、上記一般式（５）において、ｎは平均値で、１〜１０の正数）
【００１８】
本発明に用いる硬化剤（Ｂ）は、エポキシ樹脂と反応して硬化させるものであれば特に限定されず、それらの具体例としては、例えばフェノール系樹脂、ビスフェノールＡなどのビスフェノール化合物、無水マレイン酸、無水フタル酸、無水ピロメリット酸などの酸無水物およびメタフェニレンジアミン、ジアミノジフェニルメタン、ジアミノジフェニルスルホンなどの芳香族アミンなどが挙げられこれらを単独で用いても、２種以上の硬化剤を併用しても良い。
【００１９】
これらの硬化剤の中でも特にフェノール系樹脂を用いることが好ましい。本発明に用いるフェノール系樹脂は、１分子内にフェノール性水酸基を２個以上有するモノマー、オリゴマー、ポリマー全般であり、その分子量、分子構造を特に限定するものではないが、例えばフェノールノボラック樹脂、クレゾールノボラック樹脂、ジシクロペンタジエン変性フェノール樹脂、テルペン変性フェノール樹脂、トリフェノールメタン型樹脂、フェノールアラルキル樹脂（フェニレン骨格、ビフェニレン骨格等を有する）等が挙げられ、これらは１種類を単独で用いても２種以上を併用しても差し支えない。
【００２０】
これらのフェノール樹脂のうち、半導体装置における耐半田性等を考慮すると、ビフェニレン骨格を有するフェノールアラルキル樹脂が好ましく、更には下記一般式（６）で表されるフェノール樹脂がより好ましい。
【化１４】
2007161832.tif 000009
（ただし、上記一般式（６）において、ｎは平均値で、１〜１０の正数）
【００２１】
エポキシ樹脂と硬化剤であるフェノール系樹脂の配合量割合としては、全エポキシ樹脂のエポキシ基数（Ｅｐ）と全フェノール系樹脂のフェノール性水酸基数（Ｐｈ）との比（Ｅｐ／Ｐｈ）が０．８以上、１．３以下であることが好ましい。上記範囲内であると、エポキシ樹脂成形材料の硬化性の低下、或いは硬化物のガラス転移温度の低下、耐湿信頼性の低下等を引き起こす可能性が低い。
【００２２】
本発明では、硬化促進剤として、４置換ホスホニウム塩（ｃ１）、ホスホベタイン化合物（ｃ２）、及びホスフィン化合物とキノン化合物との付加物（ｃ３）から選ばれる１種、又は２種以上の４置換有機リン化合物を用いる。
【００２３】
４置換ホスホニウム塩（ｃ１）としては、例えば、一般式（２）で表される化合物が挙げられる。
【化１５】
2007161832.tif 000010
（ただし、上記一般式（２）において、Ｐはリン原子を表す。Ｒ１、Ｒ２、Ｒ３およびＲ４は置換もしくは無置換の芳香族基、又はアルキル基を表し、それらは互いに同じでも異なっていても良い。Ａはヒドロキシル基、カルボキシル基、チオール基から選ばれた官能基のいずれかを芳香環に少なくとも１つ有する芳香族有機酸のアニオンを表す。ＡＨはヒドロキシル基、カルボキシル基、チオール基から選ばれた官能基のいずれかを芳香環に少なくとも１つ有する芳香族有機酸を表す。ａ、ｂは１以上３以下の整数、ｃは０以上３以下の整数であり、かつａ＝ｂである。）
【００２４】
上記一般式（２）で表される化合物は、例えば以下のようにして得られる。まず、４置換ホスホニウムブロマイドと芳香族有機酸と塩基を有機溶剤に混ぜ均一に混合し、その溶液系内に芳香族有機酸アニオンを発生させる。次いで水を加える。すると、上記一般式（２）で表される化合物を沈殿させることができる。上記一般式（２）で表される化合物としては、例えば、リン原子に結合するＲ１、Ｒ２、Ｒ３およびＲ４がフェニル基であり、かつＡＨはヒドロキシル基を芳香環に有する化合物、すなわちフェノール類であり、かつＡは該フェノール類のアニオンであるのが好ましい。
【００２５】
ホスホベタイン化合物（ｃ２）としては、下記一般式（３）で表される化合物が挙げられる。
【化１６】
2007161832.tif 000011
（ただし、上記一般式（３）において、Ｘは水素又は炭素数１以上３以下のアルキル基、Ｙは水素又はヒドロキシル基を表す。ｍ、ｎは１以上３以下の整数。）
【００２６】
上記一般式（３）で表される化合物は、例えば以下のようにして得られる。まず、第三ホスフィンであるトリ芳香族置換ホスフィンとジアゾニウム塩とを接触させ、前記トリ芳香族置換ホスフィンと前記ジアゾニウム塩が有するジアゾニウム基とを置換させる工程を経て得られる。しかしこれに限定されるものではない。一般式（３）で表される化合物としては、例えば、Ｘが水素又はメチル基であり、かつＹが水素又はヒドロキシル基であるものが好ましい。
【００２７】
ホスフィン化合物とキノン化合物との付加物（ｃ３）としては、下記一般式（４）で表される化合物等が挙げられる。
【化１７】
2007161832.tif 000012
（ただし、上記一般式（４）において、Ｐはリン原子を表す。Ｒ１〜Ｒ３は置換又は非置換の炭素数１〜１２のアルキル基、或いは置換又は非置換の炭素数６〜１２のアリール基を示し、互いに同一でも異なっていてもよい。Ｒ４〜Ｒ６は水素原子又は炭素数１〜１２の炭化水素基を示し、互いに同一でも異なっていてもよく、Ｒ４とＲ５が結合して環状構造となっていてもよい。）
【００２８】
上記ホスフィン化合物とキノン化合物との付加物（ｃ３）に用いるホスフィン化合物としては、例えば、トリフェニルホスフィン、トリス（アルキルフェニル）ホスフィン、トリス（アルコキシフェニル）ホスフィン、トリナフチルホスフィン、トリス（ベンジル）ホスフィン等の芳香環に無置換あるいはアルキル基、アルコキシル基等の置換基が存在するものが好ましく、アルキル基、アルコキシル基の有機基としては１〜６の炭素数を有するものが挙げられる。入手しやすさの観点からはトリフェニルホスフィンが好ましい。
また上記ホスフィン化合物とキノン化合物との付加物（ｃ３）に用いるキノン化合物としては、例えば、ｏ−ベンゾキノン、ｐ−ベンゾキノン、１，４−ベンゾキノン、アントラキノン類が挙げられ、中でもｐ−ベンゾキノンが保存安定性の点から好ましい。
【００２９】
上記ホスフィン化合物とキノン化合物との付加物（ｃ３）の製造方法としては、ホスフィン化合物とキノン化合物との両者が溶解することができる溶媒中で接触、混合させることにより付加物を得ることができる。溶媒としてはアセトンやメチルエチルケトン等のケトン類で付加物への溶解性が低いものがよい。しかしこれに限定されるものではない。
上記一般式（４）で表される化合物において、リン原子に結合するＲ１、Ｒ２およびＲ３がフェニル基であり、かつＲ３、Ｒ４およびＲ５が水素原子である化合物、すなわち１,４−ベンゾキノンとトリフェニルホスフィンを付加させた化合物が好ましい。
【００３０】
本発明では、４置換有機リン化合物による効果を阻害しない範囲で、従来公知の硬化促進剤、例えば、具体例としては、有機ホスフィン類等のリン原子含有化合物、１，８−ジアザビシクロ（５，４，０）ウンデセン−７、ベンジルジメチルアミン、２−メチルイミダゾール等の窒素原子含有化合物を用いることが出来る。
【００３１】
本発明に用いる４置換有機リン化合物（Ｃ）の配合量は、全エポキシ樹脂組成物中０．１重量％以上１重量％以下が好ましい。配合量が上記範囲内であると、流動性を損なうことなく、良好な硬化性を得ることができる。
【００３２】
本発明において用いられる一般式（１）で表されるフェニルシラン化合物（Ｄ）としては、例えばフェニルトリメトキシシラン、フェニルトリエトキシシラン、フェニルメチルジメトキシシラン、フェニルメチルジエトキシシラン、ジフェニルジメトキシシラン、ジフェニルジエトキシシランなどが挙げられるが、式（１）の構造であれば特に限定するものではない。また、これらの化合物は１種類を単独で用いても２種類以上を併用してもよい。
【化１８】
2007161832.tif 000013
（ただし、上記一般式（１）において、Ｒ１、Ｒ２は水素又は炭素数４以下の炭化水素基でそれらは互いに同じでも異なっていても良く、Ｒ３は水素又は炭素数１２以下の炭化水素基である。ａは１以上５以下の正数、ｂ、ｃは１以上３以下の正数である。）
【００３３】
本発明において用いられる一般式（１）で表されるフェニルシラン化合物（Ｄ）の配合量は、全エポキシ樹脂組成物中０．０１重量％以上、１重量％以下が好ましく、より好ましくは０．０５重量％以上、０．５重量％以下である。上記範囲内であると、充分な硬化性を維持しつつ、エポキシ樹脂成形材料の流動性、充填性及び保存安定性を向上させることができる。
【００３４】
本発明においては、前述の４置換有機リン化合物（Ｃ）と一般式（１）で表されるフェニルシラン化合物（Ｄ）とを、併用することが必須である。４置換有機リン化合物（Ｃ）は、潜伏性の硬化促進剤であり、単独でもエポキシ樹脂成形材料の流動性、充填性及び保存安定性を向上させる効果があるが、両者を併用するとその相乗効果により、顕著に流動性、充填性及び保存安定性が向上する効果が得られる。即ち、比較的粘度の高い樹脂を用いた場合や無機充填材を高充填した場合などにおいては、４置換有機リン化合物（Ｃ）とフェニルシラン化合物（Ｄ）のどちらか一方だけを配合していても、流動性、充填性及び保存安定性が十分でない場合があるところ、４置換有機リン化合物（Ｃ）とフェニルシラン化合物（Ｄ）とを併用することにより、良好な流動性、充填性及び保存安定性を得ることができるものである。
【００３５】
本発明に用いることができる無機充填材（Ｅ）としては、一般に半導体封止用エポキシ樹脂組成物に使用されているものを用いることができる。例えば、溶融シリカ、結晶シリカ、タルク、アルミナ、窒化珪素等が挙げられ、最も好適に使用されるものとしては、球状の溶融シリカである。これらの無機充填剤は、１種類を単独で用いても２種以上を併用しても差し支えない。無機充填材の含有量は、特に限定されないが、全エポキシ樹脂組成物中８０％以上、９４重量％以下が好ましい。含有量が上記範囲内であると、耐半田性の低下や流動性の低下を引き起こす可能性が低い。
【００３６】
本発明のエポキシ樹脂組成物には、必要に応じて芳香環を構成する２個以上の隣接する炭素原子にそれぞれ水酸基が結合した化合物を用いることができる。このような化合物としては、例えば、カテコール、ピロガロール、没食子酸、没食子酸エステル、１，２−ジヒドロキシナフタレン、２，３−ジヒドロキシナフタレン及びこれらの誘導体が挙げられる。これらのうちカテコール、ピロガロール、１，２−ジヒドロキシナフタレン、２，３−ジヒドロキシナフタレンが好ましい。これらの化合物は１種類を単独で使用しても２種類以上を併用してもよい。これらの化合物の配合量は全エポキシ樹脂組成物中０．０１重量％以上、１重量％以下が好ましく、より好ましくは０．０２重量％以上、０．８重量％以下である。上記範囲内であると、更に、エポキシ樹脂成形材料の流動性と充填性、並びに保存安定性を向上させることができる。
【００３７】
本発明のエポキシ樹脂組成物には、必要に応じてエポキシシラン、メルカプトシラン、アミノシラン、アルキルシラン、ウレイドシラン、ビニルシラン等のシランカップリング剤を用いることが出来る。具体的な化合物としては、例えば、γ−アミノプロピルトリエトキシシラン、γ−アミノプロピルトリメトキシシラン、Ｎ−β（アミノエチル）γ−アミノプロピルトリメトキシシラン、Ｎ−β（アミノエチル）γ−アミノプロピルメチルジメトキシシラン、Ｎ−フェニルγ−アミノプロピルトリエトキシシラン、Ｎ−フェニルγ−アミノプロピルトリメトキシシラン、Ｎ−β（アミノエチル）γ−アミノプロピルトリエトキシシラン、Ｎ−６−（アミノヘキシル）3−アミノプロピルトリメトキシシラン、Ｎ−（３−（トリメトキシシリルプロピル）−１，３−ベンゼンジメタナン、γ−グリシドキシプロピルトリエトキシシラン、γ−グリシドキシプロピルトリメトキシシラン、γ−グリシドキシプロピルメチルジメトキシシラン、β−（３，４エポキシシクロヘキシル）エチルトリメトキシシラン、γ−メルカプトプロピルトリメトキシシラン、メチルトリメトキシシランン、γ−ウレイドプロピルトリエトキシシラン、ビニルトリエトキシシランなどが挙げられる。これらのうちエポキシシラン、メルカプトシラン、アミノシランが好ましく、アミノシランとしては、１級アミノシラン又はアニリノシランが好ましい。またこれらは２種以上併用した方がより効果が高く、特にアニリノシランとエポキシシラン又はメルカプトシラン又は１級アミノシランを併用するのが好ましく、エポキシシラン、メルカプトシラン、１級アミノシラン、アニリノシラン４種類併用するのが最も好ましい。シランカップリング剤の配合量は、特に限定されないが、全エポキシ樹脂組成物中０．０１重量％以上、１重量％以下が好ましく、より好ましくは０.０５重量％以上、０．８重量％以下である。シランカップリング剤の配合量が上記範囲内であると、さらなる低粘度化と流動性向上効果が期待できる。また、上記範囲内であれば、硬化性の低下を引き起こす可能性が低い。また、これらシランカップリング剤は、予め水或いは必要に応じて酸又はアルカリを添加して、加水分解処理して用いてもよく、また予め無機充填材に処理されていてもよい。
【００３８】
本発明のエポキシ樹脂組成物には必要に応じて離型剤が用いられる。離型剤としては、従来公知のものを用いることができるが、例えば、高級脂肪酸、高級脂肪酸金属塩、エステル系ワックス、ポリエチレン系ワックス等が挙げられ、これらは１種類を単独で用いても２種以上を併用しても構わない。これらのうちポリエチレン系ワックスが好ましく、ポリエチレン系ワックスとモンタン酸エステル系ワックスを併用した方がより好ましい。離型剤の配合量は特に制限されないが、全エポキシ樹脂組成物中０．０５重量％以上３重量％以下が好ましく、より好ましくは０.１重量％以上１重量％以下である。
【００３９】
本発明のエポキシ樹脂組成物には必要に応じてイオントラップ剤が用いられる。イオントラップ剤としては従来公知のものを用いることができるが、例えば、ハイドロタルサイト類やマグネシウム、アルミニウム、ビスマス、チタン、ジルコニウムから選ばれる元素の含水酸化物等が挙げられ、これらは１種類を単独で用いても２種以上を併用しても構わない。これらのうちハイドロタルサイト類が好ましい。イオントラップ剤の配合量は特に制限されないが、全エポキシ樹脂組成物中０．０５重量％以上３重量％以下が好ましく、より好ましくは０.１重量％以上１重量％以下である。
【００４０】
本発明のエポキシ樹脂組成物は、エポキシ樹脂、硬化剤、４置換有機リン化合物、フェニルシラン化合物、及び無機充填材を主成分とし、更に必要に応じて、芳香環を構成する２個以上の隣接する炭素原子にそれぞれ水酸基が結合した化合物、シランカップリング剤、離型剤、イオントラップ剤を用いるが、これ以外に、チタネートカップリング剤、アルミニウムカップリング剤、アルミニウム／ジルコニウムカップリング剤等のシランカップリング剤以外のカップリング剤、カーボンブラック等の着色剤、シリコーンオイル、ゴム等の低応力添加剤、臭素化エポキシ樹脂や三酸化アンチモン、水酸化アルミニウム、水酸化マグネシウム、ほう酸亜鉛、モリブデン酸亜鉛、フォスファゼン等の難燃剤等の添加剤を適宜配合しても差し支えない。
【００４１】
また、本発明のエポキシ樹脂組成物は、例えば、ミキサー等を用いて原料を充分に均一に混合した後、更に熱ロール又はニーダー等で溶融混練し、冷却後粉砕してエポキシ樹脂成形材料とすることができる。
本発明のエポキシ樹脂成形材料を用いて、半導体素子等の各種の電子部品を封止し、半導体装置を製造するには、トランスファーモールド、コンプレッションモールド、インジェクションモールド等の従来からの成形方法で硬化成型すればよい。
【実施例】
【００４２】
以下に本発明の実施例を示すが、本発明はこれらに限定されるものではない。配合割合は重量部とする。
【００４３】
実施例１
エポキシ樹脂１：下記式（５）で表されるビフェニレン骨格を有するフェノールアラルキル型エポキシ樹脂（日本化薬（株）製、商品名ＮＣ３０００Ｐ、軟化点５８℃、エポキシ当量２７３、式（５）においてｎ＝２．３）
７．４０重量部
【化１９】
2007161832.tif 000014
【００４４】
フェノール樹脂１：下記式（６）で表されるビフェニレン骨格を有するフェノールアラルキル樹脂（明和化成（株）製、商品名ＭＥＨ−７８５１ＳＳ、軟化点１０７℃、水酸基当量２０４、式（６）においてｎ＝１．６）
５．００重量部
【化２０】
2007161832.tif 000015
【００４５】
硬化促進剤１：トリフェニルホスフィンと１，４−ベンゾキノンとの付加物
０．２０重量部
フェニルトリメトキシシラン                                    ０．２０重量部
溶融球状シリカ（平均粒径３０μｍ）                          ８６．００重量部
２，３−ジヒドロキシナフタレン                                ０．２０重量部
カップリング剤１：γ−グリシドキシプロピルトリメトキシシラン
０．１０重量部
カップリング剤２：Ｎ−フェニル−γ−アミノプロピルトリメトキシシラン
０．１０重量部
離型剤１：ポリエチレン系ワックス                              ０．２０重量部
離型剤２：モンタン酸エステル系ワックス                        ０．１０重量部
イオントラップ剤：ハイドロタルサイト（協和化学工業（株）製、ＤＨＴ−４Ｈ）
０．２０重量部
カーボンブラック                                              ０．３０重量部
をミキサーにて混合し、熱ロールを用いて、９５℃で８分間混練して冷却後粉砕し、エポキシ樹脂成形材料を得た。得られたエポキシ樹脂成形材料を用いて、以下の方法で評価した。結果を表１に示す。
【００４６】
評価方法
スパイラルフロー：低圧トランスファー成形機を用いて、ＥＭＭＩ−１−６６に準じたスパイラルフロー測定用金型に、金型温度１７５℃、注入圧力６．９ＭＰa、硬化時間１２０秒の条件でエポキシ樹脂組成物を注入し、流動長を測定した。単位はｃｍ。
【００４７】
硬化性（硬化トルク比）:キュラストメーター（オリエンテック（株）製、ＪＳＲキュラストメーターIVＰＳ型）を用いて、１７５℃、６０秒後のトルク値を３００秒後のトルク値で除した値で示した。この値の大きい方が硬化性は良好である。単位は％。
【００４８】
保存安定性：得られたエポキシ樹脂組成物を３０℃で一週間放置した後のスパイラルフローの値を初期の値で除した値で示した。この値の大きい方が保存安定性は良好である。単位は％。
【００４９】
充填性（ボイド）：低圧トランスファー成形機を用いて、成形温度１７５℃、圧力９．３ＭＰa、硬化時間１２０秒の条件で１６０ｐＱＦＰを成形したものを、超音波探傷装置で観察し内部のボイドの評価を行った。○はボイドなし。△は一部にボイドあり。×は全面にボイドあり。
【００５０】
耐半田性：低圧トランスファー成形機を用いて、成形温度１７５℃、圧力８．３ＭＰａ、硬化時間１２０秒の条件で、８０ｐＱＦＰ（Ｃｕフレーム、チップサイズ６．０ｍｍ×６．０ｍｍ）を成形し、アフターベークとして１７５℃、８時間加熱処理した後、８５℃、相対湿度８５％で１２０時間の加湿処理を行った後、２６０℃のＩＲリフロー処理をした。パッケージ内部の剥離とクラックを超音波探傷機で確認し、剥離、クラックのいずれか一方でもあったものを不良とした。評価した１０個のパッケージ中の不良パッケージ数を示す。
【００５１】
実施例２〜１４、比較例１〜５
表１、表２及び表３の配合に従い、実施例１と同様にしてエポキシ樹脂成形材料を製造し、実施例１と同様にして評価した。評価結果を表１、表２及び表３に示す。
実施例１以外で用いた成分について、以下に示す。
エポキシ樹脂２：下記式（７）で示されるビフェニル型エポキシ樹脂（ジャパンエポキシレジン（株）製、商品名ＹＸ−４０００、エポキシ当量１９０、融点１０５℃）
【化２１】
2007161832.tif 000016
【００５２】
フェノール樹脂２：下記式（８）で示されるフェノールアラルキル樹脂（三井化学（株）製、商品名ＸＬＣ−ＬＬ、水酸基当量１６５、軟化点７９℃、式（８）においてｎ＝５．０）
【化２２】
2007161832.tif 000017
【００５３】
硬化促進剤２：下記式（９）で示される硬化促進剤
【化２３】
2007161832.tif 000018
【００５４】
硬化促進剤３：下記式（１０）で示される硬化促進剤
【化２４】
2007161832.tif 000019
【００５５】
硬化促進剤４：トリフェニルホスフィン
硬化促進剤５：１，８−ジアザビシクロ（５，４，０）ウンデセン−７
フェニルトリエトキシシラン
【００５６】
【表１】
2007161832.tif 000020
【００５７】
【表２】
2007161832.tif 000021
【００５８】
【表３】
2007161832.tif 000022
【００５９】
本発明に従う実施例１〜１４は、４置換有機リン化合物（Ｃ）の種類と量、フェニルシラン化合物（Ｄ）の種類と量を変えたもの、或いは、樹脂の種類や無機充填材の配合量を変えたものを含んでいるが、いずれにおいても、スパイラルフローが充分に長く良好な流動性が得られ、硬化トルクが高く良好な硬化性が得られ、３０℃、１週間保管でのスパイラルフロー保持率が充分に高く良好な保存安定性が得られ、ボイドの発生がなく良好な充填性が得られ、かつ加湿処理後のＩＲリフロー処理での剥離やクラックの発生がなく良好な耐半田性が得られた。
一方、４置換有機リン化合物（Ｃ）とは異なる硬化促進剤を用いた比較例１及び比較例２では、流動性、保存安定性、充填性、及び耐半田性の点で劣る結果となった。また、フェニルシラン化合物（Ｄ）を用いなかった比較例３、比較例４及び比較例５でも、流動性、保存安定性、充填性、及び耐半田性の点で劣る結果となった。
上記のとおり、本発明に従う実施例はいずれも、良好な保存安定性を有し、半導体素子等の封止成形時において良好な流動性、硬化性を有し、かつ無鉛半田に対応する高温の半田処理によっても剥離やクラックが発生しない良好な耐半田性を有する半導体封止用エポキシ樹脂組成物が得られるものである。
【産業上の利用可能性】
【００６０】
本発明に従うと、良好な保存安定性を有し、半導体素子等の封止成形時において良好な流動性、硬化性を有し、かつ無鉛半田に対応する高温の半田処理によっても剥離やクラックが発生しない良好な耐半田性を有する半導体封止用エポキシ樹脂組成物が得られるので、特に表面実装型の半導体装置の製造用として好適に用いることができる。